【事件の表示】
　平成９年特許願第２３３８５３号「化粧シート被覆用の反応性ホットメルト接着剤組成物」拒絶査定不服審判事件〔平成１１年３月１６日出願公開、特開平１１−７１５６５〕について、次のとおり審決する。
【結　論】
　本件審判の請求は、成り立たない。
【理　由】
１．手続の経緯・本願発明
　本願は、平成９年８月２９日の出願であって、その請求項１ないし３に係る発明は、平成１３年１０月２６日付け及び平成１５年５月２２日付けの手続補正書により補正された明細書及び図面の記載からみて、その特許請求の範囲の請求項１ないし３に記載された事項により特定されるとおりのものであるところ、請求項１に記載された発明（以下、「本願発明」という。）は次のとおりのものである。
「化粧シート被覆用の反応性ホットメルト接着剤組成物であって、組成物中に反応性成分としてイソシアネート基末端のプレポリマーであって、非結晶性ポリオールとポリイソシアネート化合物とを反応させて得られたプレポリマー（２，４’−ジフェニルメタンジイソシアネートを３５重量％〜６５重量％含有するポリイソシアネート成分を使用したプレポリマーを除く）および触媒成分として２，２’−ジモルホリノエチルエーテル、ビス（２，６−ジメチルモルホリノエチル）エーテルの少なくとも一方を組成物に対して０．０５〜６重量％含む反応性ホットメルト接着剤組成物であり、凹部を有する基材に化粧シートを被覆するための反応性ホットメルト接着剤組成物。」
　
２．引用例等
　引用例１：特開平７−２５８６２０号公報
　参考文献１：特開平５−５１５７３号公報
　参考文献２：特開平６−９３２４４号公報
（１）引用例１（特開平７−２５８６２０号公報）の記載事項
　ア．反応性ホットメルト接着剤の発明として
「【請求項１】
　ａ）反応性ポリウレタンプレポリマー、及びｂ）０．０５〜０．６重量％の２，２’−ジモルホリノエチルエーテルもしくはジ（２，６−ジメチルモルホリノエチル）エーテル触媒を含む触媒化されたポリウレタン反応性ホットメルト接着剤。
【請求項２】
　前記触媒が０．０７５〜０．１２５重量％存在する、請求項１記載の接着剤。
【請求項３】
　前記触媒が０．１　重量％存在する、請求項１記載の接着剤。
【請求項４】
　前記触媒が２，２’−ジモルホリノエチルエーテルである、請求項１記載の接着剤。
【請求項５】
　前記反応性ポリウレタンプレポリマーが残留エチレン性不飽和を含む、請求項１記載の接着剤。
【請求項６】
　前記反応性ポリウレタンプレポリマーがＡ−Ｂ−Ａブロックコポリマー、Ａ−（Ｂ−Ａ）ｎ−Ｂブロックコポリマー、及びラジアルＡ−Ｂ−Ａブロックコポリマー（式中、ｎは２〜５０の整数であり、各Ａはポリスチレンブロックであり、各Ｂはゴム状ブロックである）からなる群より選ばれる熱可塑性ポリマーを含む、請求項１記載の接着剤。」（特許請求の範囲の請求項１〜６）
　イ．反応性ホットメルト及びこの発明について
「反応性ホットメルトは一成分の、１００％固体の、溶媒を含まないウレタンプレポリマーである。その固体状態から繰り返し加熱され液体形状に流動化することのできる従来のホットメルトとは異なり、反応性ホットメルトは熱硬化性樹脂のように挙動し、周囲水分の存在下において分配されると不可逆的化学反応を受ける。
　反応性ホットメルトは連鎖延長するため表面もしくは周囲水分と反応し、従来のホットメルトにより得られる特性よりも優れた特性を与える新規ポリウレタンポリマーを形成するイソシアネート末端プレポリマーである。
　この反応性ホットメルトは、プラスチック、木材、布帛及びある種の金属を含む種々の物質に結合し、これらを異なる物質と結合するのに理想的な物質にする。さらに、この反応性ホットメルトは軟質でありかつ耐久性であるため、優れた防湿性及び耐薬品性を与えると同時に−３０〜＋１５０℃の広い温度範囲において使用することができる。」（段落【０００１】〜【０００３】）
　ウ．ポリオールを用いるウレタンプレポリマーについて
「ウレタンプレポリマーはポリウレタンホットメルト接着剤の製造において従来用いられているものである。最も一般的には、このプレポリマーはポリイソシアネートとポリオールの縮重合により、最も好ましくはジイソシアネートとジオールの重合により製造される。用いられるポリオールは、ポリヒドロキシエーテル（置換もしくは未置換ポリアルキレンエーテルグリコール又はポリヒドロキシポリアルキレンエーテル）、ポリヒドロキシポリエステル、ポリオールのエチレンもしくはプロピレンオキシド付加物、及びグリセロールの一置換エステルを含む。」（段落【００２０】）
　エ．ポリオールとして１，６−ヘキサンジオールネオペンチルグリコールアジペート（分子量２０００）を用いた実施例について
「例１　以下の例はここで用いる接着剤の製造を説明する。
　Ｅｌｖａｃｉｔｅ　２０１３　はＤｕＰｏｎｔから入手可能なＩ．Ｖ．０．２の６４％ブチルメタクリレート／３６％メチルメタクリレートコポリマーである。このＥｌｖａｃｉｔｅは使用直前の２４時間、デシケーター内で真空乾燥した。
　成分：
　ポリプロピレングリコール（分子量１０００）　　　　　４７２ｇ　
　１，６−ヘキサンジオールネオペンチルグリコールアジペート
　（分子量２０００）　　　　　　　　　　　　　　　　　２０２．７ｇ　
　Ｅｌｖａｃｉｔｅ　２０１３　　　　　　　　　　　　　３００．０ｇ　
　メチレンビスフェニルジイソシアネート　　　　　　　　２２４．９ｇ」
（段落【００３２】）
（２）参考文献１（特開平５−５１５７３号公報）の記載事項
　オ．ホットメルト接着剤について
「【請求項１】
　結晶性脂肪族系ポリエステルジオール（Ａ）と、芳香族系ポリエステルジオール（Ｂ）とのポリオール混合物と、ジイソシアネート（Ｃ）とを反応せしめた両末端イソシアネート基含有ウレタン樹脂からなるホットメルト接着剤。
　　・・・
【請求項３】
　ポリオール混合物がさらに非結晶性ジオールを含有したものである請求項１記載の接着剤。
【請求項４】
　ポリオール混合物が、結晶性脂肪族系ポリエステルジオール（Ａ）と、芳香族系ポリエステルジオール（Ｂ）と、非結晶性ジオールからなり、かつ芳香族系ポリエステルジオール（Ｂ）の分子量が、５０００〜４００００である請求項１記載の接着剤。」（請求項１、３、４）
　カ．ジオール（Ｃ−１）およびプレポリマ−の合成について
「 参考例２〜３〔ジオール（Ｂ）〜（Ｃ）の合成〕
表−１に示した様に、用いるジオールとジカルボン酸の種類と使用量を代えた以外は上記したのと同様にして、ジオール（Ｂ−１）及びジオール（Ｃ−１）をそれぞれ得た。」（段落【００３３】）、
　表−１よりのＣ−１の抜粋（段落【００３４】）
　ジカルボン酸：アジピン酸　５５７
　ジオール：　　ネオペンチルグリコール　２０７
　　　　　　　　１，６−ヘキサンジオール　２３６
　外観：　　　　白色固体
　水酸基価：　　５６
　酸価：　　　　０．６
　平均分子量：　２０００　
　キ．非晶ジオール（Ｃ−１）のプレポリマーへの配合について
「ウレタン樹脂（Ｐ−４）〜（Ｐ−６）の性状、接着剤特性を測定した。それらの結果を表−３に示した。」（段落【００４６】）、
　表−３より実施例３、４の抜粋（段落【００４７】）
　　　実施例　　　　　　　　３　　　　４
　プレポリマー番号　　　　Ｐ−５　　Ｐ−６
　結晶性脂肪族ポリ　　　　Ａ−１　　Ａ−１
　エステルジオール　　　　　４０　　　４０
　芳香族系ポリエス　　　　Ｂ−１　　Ｂ−１
　テルジオール　　　　　　　４０　　　４０
　非晶ジオール　　　　　　Ｃ−１　　Ｃ−１
　　　　　　　　　　　　　　２０　　　２０
　ジイソシアネート　　　１４３Ｌ　１４３Ｌ
　　　　　　　　　　　　　　２７　　　２７
（３）参考文献２の記載事項
　ク．ホットメルト接着剤について
「本発明はポリウレタン系反応型ホットメルト接着剤に関する。更に詳細には、温度９５〜１３０℃の低温で溶融塗布でき、初期粘着力が大きく接着可能時間の長いウレタン系反応型ホットメルト接着剤に関するものである。」（段落【０００１】）
　ケ．Ｖカット部分の接着と粘着タイプの機能について
「結晶性だけで初期の接着強度をもたせているため、コーナー接着、Ｖカット部分の接着では基材の曲げ強度が強く、環境温度変化や衝撃・せん断力等による（発熱を伴う）応力がかかると簡単に剥離することがある。又、結晶化に伴う収縮もあり内部歪を生じ圧着条件の微妙な差異により剥離又は接着不足となる場合があり改良が望まれている。
【発明が解決しようとする課題】
　本発明者等は、長期の接着耐久性に優れた速固化性のポリウレタン系粘着タイプ反応型ホットメルト接着剤の開発を行い、・・・以下の特性をもつウレタン系反応型ホットメルト接着剤を得ようとするものである。
（１）面積が大きい耐熱性のないプラスチック被着体に用いることができる。
（２）低い温度で溶融し、ロールコーター又はスプレー等で塗布ができる。
（３）接合可能時間（塗布に再加熱なしで基材同志を弱い圧で密着させて接着できる時間）が長い。
（４）接合後の接着強度の立ち上がりが速い。
（５）接着層の内部歪が小さいため、接着力が大きい。
（６）速硬化性である。」（段落【００１１】〜【００１２】）
　
３．対比・判断
　本願発明と引用例１に記載された発明とを対比する。
　引用例１には、反応性ポリウレタンプレポリマー、及び０．０５〜０．６重量％の２，２’−ジモルホリノエチルエーテルもしくはジ（２，６−ジメチルモルホリノエチル）エーテル触媒を含む触媒化されたポリウレタン反応性ホットメルト接着剤（請求項１）が記載され、該反応性ポリウレタンプレポリマーとして、ポリイソシアネートとポリオールの縮重合により製造されたもの（段落【００２０】）が開示されている。
　それ故、両者は、「組成物中に反応性成分としてイソシアネート基末端のプレポリマーであって、ポリオールとポリイソシアネート化合物とを反応させて得られたプレポリマーおよび触媒成分として２，２’−ジモルホリノエチルエーテル、ビス（２，６−ジメチルモルホリノエチル）エーテルの少なくとも一方を組成物に対して０．０５〜０．６重量％含む反応性ホットメルト接着剤組成物」である点で一致するが、（１）本願発明では、プレポリマーの原料であるポリオールとして、非結晶性のポリオールを用いるのに対して、引用例１には、該ポリオールが結晶性とも非結晶性とも記載されていない点、及び（２）本願発明の接着剤は凹部を有する基材に化粧シートを被覆するためのものであるのに対して、引用例１記載の基材には凹部があるともないとも記載されていない点で一応相違する。
　その相違する（１）及び（２）の点について検討する。
　ア．相違点（１）について
　引用例１記載の例１（段落【００３２】）において、該原料のポリオールとして、１，６−ヘキサンジオールネオペンチルグリコールアジペート（分子量２０００）を用いている。
　ところで、参考文献１をみると、ジオール（Ｃ−１）として、アジピン酸、ネオペンチルグリコール、１，６−ヘキサンジオールを反応させて得られたもので、平均分子量２０００のものが記載されており（段落【００３３】、表−１）、また、実施例３、４において、該ジオール（Ｃ−１）が非晶ジオール（Ｃ−１）と明記され、ジイソシアネートと反応し、プレポリマーとなることが記載されている（段落【００４７】表−３）。
　それ故、引用例１の例１記載の１，６−ヘキサンジオールネオペンチルグリコールアジペート（分子量２０００）は、上記ジオール（Ｃ−１）と原料単量体及び分子量に差異がないことから、非結晶性ポリオールであると認められる。
　したがって、引用例１には、ポリオールとして、非結晶性のポリオールを用いることが実質的に開示されているから、この点での相違はない。
　イ．相違点（２）について
　凹部を有する基材の接着に関して、本願明細書には、「接着直後は粘着力により接着状態が保持されている。また圧着に際しては、接着後にしわがよらないようにシートに張力を負荷し、シートを少し伸長して接着が行われる。従って、接着後時間の経過と共にシートが収縮する力が発生し、このために粘着力だけでは例えば図１に示した凹部３において基材２より化粧シート１が接着剥離するという問題が生じる。」（段落【０００３】）、「本発明の目的は化粧シートの種類を問わず比較的低温で塗工することが可能であると共に接着性に優れ、化粧シートと基材を圧着した後短時間で架橋反応を起こし、シートの収縮力によって接着剥離を起こさず、」（段落【０００９】）と記載されている。
　この記載を参酌すると、本願発明の接着剤組成物が凹部を有する基材に化粧シートを被覆するのに適しているのは、「接着後時間の経過と共にシートが収縮する力が発生しても、本発明のものは、化粧シートと（凹部を有する）基材を圧着した後短時間で架橋反応を起こし、シートの収縮力によって接着剥離を起こさない。」ということに基づいているといえる。
　そして、本願発明の接着剤組成物は引用例１に記載された接着剤組成物であるから、引用例１記載の接着剤組成物も、凹部を有する基材に化粧シートを被覆するときは、本願発明の接着剤と同様の作用機序により「化粧シートと（凹部を有する）基材を圧着した後短時間で架橋反応を起こし、シートの収縮力によって接着剥離を起こさない。」という性質を具有するものといえる。
　加えて、ウレタンプレポリマーを基礎とする反応型ホットメルト接着剤の技術分野において、Ｖカット部等の凹部を有する被着物品に適用される接着剤が、初期接着性及び硬化後の接着耐久性を併せて有すべきものであることは、周知の事項である（参考文献２、摘示ク．ケ．参照）。
　してみると、接着剤の初期（硬化前）接着性と硬化後の接着特性とが併せて改善された接着剤を凹部を有する基材にシートを被覆接着するために使用する点に、格別な技術的創意が存するものとは認められず、技術上の実質的差異であるものとは認められない。
　したがって、本願発明は、引用例１に記載された発明といえる。
４．むすび
　以上のとおりであるから、本願発明は、特許法第２９条１項第３号の規定に該当し特許を受けることができないから、本願の請求項２ないし３に係る発明については審理するまでもなく、本願は拒絶すべきものと認める。
　よって、結論のとおり審決する。